(57)【要約】【課題】分散性に優れ、かつ、柔軟性に優れた導電膜を形成することができる銀ナノ粒子複合体の製造方法を提供する。【解決手段】（Ａ）表面に官能基が導入されたカーボンナノチューブを含む水溶液を用意する工程と、（Ｂ）水溶液に、硝酸銀と、硝酸銀を還元する還元剤とを混合する工程とを含み、還元剤は、水酸基を１以上有する芳香族カルボン酸もしくはその塩、または、水酸基を１以上有する芳香族カルボン酸エステルからなり、工程（Ｂ）において、還元剤で還元された銀ナノ粒子が、カーボンナノチューブの表面に分散された構造を有する銀ナノ粒子複合体が形成される。【選択図】図１
2019142748.tif 000002
【特許請求の範囲】
【請求項１】
（Ａ）表面に官能基が導入されたカーボンナノチューブを含む水溶液を用意する工程と、
（Ｂ）前記水溶液に、硝酸銀と、該硝酸銀を還元する還元剤とを混合する工程と
を含み、
前記還元剤は、水酸基を１以上有する芳香族カルボン酸もしくはその塩、または、水酸基を１以上有する芳香族カルボン酸エステルからなり、
前記工程（Ｂ）において、前記還元剤で還元された銀ナノ粒子が、前記カーボンナノチューブの表面に分散された構造を有する銀ナノ粒子複合体が形成される、銀ナノ粒子複合体の製造方法。
【請求項２】
前記工程（Ｂ）において、前記銀ナノ粒子は、前記還元剤からなる膜で被覆された状態で、前記カーボンナノチューブの表面に導入された官能基と結合している、請求項１に記載の銀ナノ粒子複合体の製造方法。
【請求項３】
前記工程（Ｂ）において、前記硝酸銀が前記還元剤で還元されると同時に、還元生成された銀ナノ粒子が、前記カーボンナノチューブの表面に導入された官能基と結合することにより、前記銀ナノ粒子複合体が形成される、請求項１または２に記載の銀ナノ粒子複合体の製造方法。
【請求項４】
前記工程（Ａ）において、前記官能基は、少なくともカルボキシル基、アミノ基の何れか一つを含む、請求項１に記載の銀ナノ粒子複合体の製造方法。
【請求項５】
前記工程（Ａ）は、前記カーボンナノチューブと、親水性アミノ酸とを水溶液中で混合することにより、表面に官能基が導入されたカーボンナノチューブの水溶液が用意される、請求項１に記載の銀ナノ粒子複合体の製造方法。
【請求項６】
前記工程（Ｂ）において、前記水溶液に、アミン化合物がさらに含まれている、請求項１に記載の銀ナノ粒子複合体の製造方法。
【請求項７】
銀ナノ粒子が、カーボンナノチューブの表面に分散された構造を有する銀ナノ粒子複合体であって、
前記銀ナノ粒子は、水酸基を１以上有する芳香族カルボン酸もしくはその塩、または、水酸基を１以上有する芳香族カルボン酸エステルからなる膜で被覆された状態で、前記カーボンナノチューブの表面に結合している、銀ナノ粒子複合体。
【請求項８】
請求項７に記載の銀ナノ粒子複合体が、分散溶液に分散された導電性インク。
【請求項９】
前記分散溶液は、イソプロピルアルコール、エタノール、１−プロパノール、２−プロパノール、ブタノール、ＰＭＡ（プロピレングリコールモノメチルエーテルアセテート）、ＮＭＰ（Ｎ-メチルピロリドン）、γブチロラクトン、ＰＧＭＥ（プロピレングリコールモノメチルエーテル）、トリエチレングリコールモノブチルーエーテル、ポリエチレングリコールモノブチルエーテル、及びその異性体からなる群から選択される、請求項８に記載の導電性インク。
【請求項１０】
請求項８または９に記載の導電性インクを、基材上に塗布する工程と、
前記基材上に塗布された前記導電性インクの分散溶液を蒸発させる工程と
を含む、導電膜の形成方法。
【発明の詳細な説明】
【技術分野】
【０００１】
本発明は、銀ナノ粒子複合体の製造方法及び銀ナノ粒子、並びに銀ナノ粒子が分散溶液に分散された導電性インク及びこれを用いた導電膜の形成方法に関する。
【背景技術】
【０００２】
電子部品やプリント配線基板等の配線の形成に、銀ナノ粒子を分散させた導電性インクを用いる方法が知られている。
【０００３】
銀ナノ粒子は、例えば、硝酸銀を還元剤で還元することによって製造することができるが、この方法で製造された銀ナノ粒子は凝集性が強い。そのため、分散性に優れた銀ナノ粒子が求められている。
【０００４】
特許文献１には、粉末状の酸化銀を、脂肪酸とアミン化合物とを含む液相中で還元することによって銀ナノ粒子を製造する方法が記載されている。
【先行技術文献】
【特許文献】
【０００５】
【特許文献１】特開２００６−４５６５５号公報
【発明の概要】
【発明が解決しようとする課題】
【０００６】
しかしながら、特許文献１に記載された方法では、分散性に優れた銀ナノ粒子を得るには、多量の有機溶媒を必要とする。そのため、銀ナノ粒子を分散させた導電性インクを用いて導電膜を形成する際、高い温度で焼成を行う必要がある。
【０００７】
また、銀ナノ粒子が分散した導電性インクを用いて形成した導電膜は、柔軟性に欠けるため、フレキシブルフィルム等に導電膜を形成した場合、導電膜が脆くなるという問題がある。
【０００８】
本発明は、かかる点に鑑みなされたもので、その主な目的は、分散性に優れ、かつ、柔軟性に優れた導電膜を形成することができる銀ナノ粒子複合体の製造方法を提供することにある。
【課題を解決するための手段】
【０００９】
本発明に係る銀ナノ粒子複合体の製造方法は、（Ａ）表面に官能基が導入されたカーボンナノチューブを含む水溶液を用意する工程と、（Ｂ）水溶液に、硝酸銀と、硝酸銀を還元する還元剤とを混合する工程とを含み、還元剤は、水酸基を１以上有する芳香族カルボン酸もしくはその塩、または、水酸基を１以上有する芳香族カルボン酸エステルからなり、工程（Ｂ）において、還元剤で還元された銀ナノ粒子が、カーボンナノチューブの表面に分散された構造を有する銀ナノ粒子複合体が形成されることを特徴とする。
【００１０】
本発明に係る銀ナノ粒子複合体は、銀ナノ粒子が、カーボンナノチューブの表面に分散された構造を有する銀ナノ粒子複合体であって、銀ナノ粒子は、水酸基を１以上有する芳香族カルボン酸もしくはその塩、または、水酸基を１以上有する芳香族カルボン酸エステルからなる膜で被覆された状態で、カーボンナノチューブの表面に結合していることを特徴とする。
【発明の効果】
【００１１】
本発明によれば、分散性に優れ、かつ、柔軟性に優れた導電膜を形成することができる銀ナノ粒子複合体の製造方法を提供することができる。
【図面の簡単な説明】
【００１２】
【図１】（ａ）、（ｂ）は、本発明の一実施形態の方法を用いて形成した銀ナノ粒子複合体のＴＥＭ（透過型電子顕微鏡）写真である。
【図２】実施例１及び実施例２で得られた銀ナノ粒子複合体の試料のＸＰＳ分析結果を示した分光スペクトルである。
【発明を実施するための形態】
【００１３】
以下、本発明の実施形態を詳細に説明する。なお、本発明は、以下の実施形態に限定されるものではない。また、本発明の効果を奏する範囲を逸脱しない範囲で、適宜変更は可能である。
【００１４】
上述したように、硝酸銀を還元することによって製造した銀ナノ粒子は、凝集性が強いため、分散性に優れた銀ナノ粒子を得るには、分散剤が必要となる。
【００１５】
本願発明者は、分散剤として、カーボンナノチューブに注目した。カーボンナノチューブは、それ自体、凝集性が強いため、分散剤としては使用できない。しかしながら、カーボンナノチューブの表面に官能基を導入することによって、銀ナノ粒子をカーボンナノチューブの表面に分散させて結合させることができれば、官能基化されたカーボンナノチューブを、銀ナノ粒子の分散剤として機能させることができる。
【００１６】
本願発明者は、このような知見の下、硝酸銀を、官能基化されたカーボンナノチューブを含む水溶液中で、還元剤により還元させることによって、分散性に優れた銀ナノ粒子を製造することができると考え、本発明を想到するに至った。
【００１７】
また、本願発明者は、硝酸銀の還元剤として、水酸基を１以上有する芳香族カルボン酸もしくはその塩、または、水酸基を１以上有する芳香族カルボン酸エステルを用いることによって、分散性のよい銀ナノ粒子が得られるという知見を得ている（特開２０１３−１１０１４号公報）。
【００１８】
上記の還元剤によって還元された銀ナノ粒子は、還元剤の中に錯体の形で取り込まれるため、銀ナノ粒子は、還元剤からなる膜で被覆された状態になっている。すなわち、上記の還元剤は低分子からなるため、銀ナノ粒子は、低分子からなる膜で被覆されていることになる。
【００１９】
また、上記の還元剤は、水酸基（−ＯＨ）やカルボキシル基（−ＣＯＯＨ）の官能基を有しており、この官能基が、カーボンナノチューブの表面にある官能基（たとえば、カルボキシル基）と水素結合（分子間力結合）すると考えられる。そのため、上記の還元剤によって還元された銀ナノ粒子は、低分子の還元剤からなる薄い膜を介して、カーボンナノチューブの表面に導入された官能基と、強く結合することができる。
【００２０】
このように、上記の還元剤によって還元された銀ナノ粒子が、カーボンナノチューブの表面に分散された構造を有する銀ナノ粒子（以下、「銀ナノ粒子複合体」という）は、分散性に優れているとともに、安定性も優れている。
【００２１】
また、本実施形態における銀ナノ粒子複合体を分散させた導電性インクを用いて、導電膜を形成した場合、カーボンナノチューブが３次元ネットワークを形成する。そのため、銀ナノ粒子だけの導電性ペーストを用いて導電膜を形成した場合に比べて、柔軟性に優れ、かつ高導電性の導電膜を得ることができる。
【００２２】
本実施形態における銀ナノ粒子複合体の製造方法は、
（Ａ）表面に官能基が導入されたカーボンナノチューブを含む水溶液を用意する工程と、
（Ｂ）上記水溶液に、硝酸銀と、該硝酸銀を還元する還元剤とを混合する工程と
を含む。
【００２３】
ここで、還元剤は、水酸基を１以上有する芳香族カルボン酸もしくはその塩、または、水酸基を１以上有する芳香族カルボン酸エステルからなることが好ましい。そして、工程（Ｂ）において、還元剤で還元された銀ナノ粒子が、カーボンナノチューブの表面に分散された構造を有する銀ナノ粒子複合体が形成される。
【００２４】
本実施形態において、工程（Ｂ）では、銀ナノ粒子が、還元剤からなる膜で被覆された状態で、カーボンナノチューブの表面に導入された官能基と結合している。
【００２５】
また、本実施形態において、硝酸銀が還元剤で還元されると同時に、還元生成された銀ナノ粒子が、カーボンナノチューブの表面に導入された官能基と結合するため、分散性の高い銀ナノ粒子複合体を、ワンステップの処理工程で製造することができる。
【００２６】
ここで、「ワンステップ」とは、表面に官能基が導入されたカーボンナノチューブを含む水溶液に、硝酸銀と、硝酸銀を還元する還元剤とを混合する一回の処理工程で、硝酸銀の還元反応と、還元生成された銀ナノ粒子とカーボンナノチューブ表面の官能基との結合反応が行われることをいう。すなわち、還元生成された銀ナノ粒子を改質する工程を加えることなく、ワンステップの処理工程で、本実施形態における銀ナノ粒子複合体が形成される。
【００２７】
本実施形態において、水酸基とカルボキシル基をもつ還元剤として、水酸基を１以上有する芳香族カルボン酸もしくはその塩、または、水酸基を１以上有する芳香族カルボン酸エステルを用いることができる。このような還元剤として、以下の化学式（１）で示される化合物が挙げられる。
【００２８】
【化１】
2019142748.tif 000003
【００２９】
ここで、２≦ｍ＋ｎ≦６、１≦ｍ≦５、１≦ｎ≦５であり、Ｒは、水素、アルカリ金属、または１価の炭化水素基を示す。
【００３０】
また、このような還元剤としては、没食子酸、没食子酸塩、没食子酸エステル、ジヒドロキシ安息香酸、ジヒドロキシ安息香酸塩、ジヒドロキシ安息香酸エステルなどを用いることができる。かかる還元剤は、分散剤としての機能も有するため、より分散性に優れた銀ナノ粒子複合体を得ることができる。
【００３１】
また、上述したように、水酸基を１以上有する芳香族カルボン酸等として、ベンゼン環の水素が２個以上の水酸基と置換した芳香族カルボン酸、その塩、そのエステルを用いることができるが、２つの水酸基がお互いにパラ位、あるいは、オルト位にある化合物が好ましい。
【００３２】
このような化合物としては、没食子酸、没食子酸塩、没食子酸エステル、３，４−ジヒドロキシ安息香酸、３，４−ジヒドロキシ安息香酸塩、３，４−ジヒドロキシ安息香酸エステル、２，５−ジヒドロキシ安息香酸、２，５−ジヒドロキシ安息香酸塩、２，５−ジヒドロキシ安息香酸エステル、２，３−ジヒドロキシ安息香酸、２，３−ジヒドロキシ安息香酸塩、２，３−ジヒドロキシ安息香酸エステル等が挙げられる。
【００３３】
本実施形態において、カーボンナノチューブの表面に導入する官能基は、水酸基またはカルボキシル基と水素結合（分子間力結合）するものであれば、特に制限されないが、少なくともカルボキシル基、アミノ基の何れか一つを含むことが好ましい。このような官能基は、水酸基またはカルボキシル基と水素結合が形成しやすいため、安定した銀ナノ粒子複合体を得ることができる。
【００３４】
表面に官能基が導入されたカーボンナノチューブは、例えば、カーボンナノチューブと、親水性アミノ酸とを水溶液中で混合することにより得ることができる。
【００３５】
親水性アミノ酸として、リシン、グルタミン、リシン、セリン、トレオニン、チロシン、シスチン、アルギニン、プロリン、グルタミン酸、アスパラギン酸等を用いることができる。
【００３６】
また、カーボンナノチューブを、硝酸水溶液中で熱還流処理することによっても、カーボンナノチューブの表面に、官能基を導入することができる。
【００３７】
また、硝酸銀を還元剤で還元する工程において、カーボンナノチューブを含む水溶液に、アミン化合物を含ませてもよい。アミン化合物は、還元反応において触媒として機能するため、硝酸銀の還元反応をより均一に進行させることができる。これにより、還元生成された銀ナノ粒子の粒径がより均一になる。
【００３８】
ここで、アミン化合物としては、硝酸銀が溶解した前記溶媒に溶解するものであればよいが、溶媒を水とする場合には、水溶性のアミン化合物を使用する。たとえば、リシン、エチルアミン、エタノールアミン等の１級アミン、ジエチルアミン、ジエタノールアミン等の２級アミン、トリエチルアミン、ジメチルアミノエタノール等の３級アミン、イミダゾール、トリアゾール等があげられる。また、反応速度を適度にするために、硝酸銀が溶解した溶媒に対して、還元剤の溶液とアミン化合物を滴下することが好ましい。
【００３９】
図１（ａ）は、本実施形態の製造方法を用いて製造した銀ナノ粒子複合体の試料のＴＥＭ（透過型電子顕微鏡）写真で、図１（ｂ）は、その拡大写真である。
【００４０】
図１（ａ）に示すように、カーボンナノチューブ２に表面に、銀ナノ粒子１が分散して結合しているのが分かる。また、図１（ｂ）に示すように、銀ナノ粒子１は、直径が５〜２０ｎｍ程度の球形をなし、その表面が、還元剤からなる薄い膜３で被覆されているのが分かる。
【００４１】
また、上記の銀ナノ粒子複合体の試料に、１時間、超音波振動を加えても、銀ナノ粒子がカーボンナノチューブから剥がれ落ちることはなかった。これは、銀ナノ粒子を被覆している膜（還元剤で構成）が薄く、その膜表面にある官能基（−ＯＨ、−ＣＯＯＨ）が、カーボンナノチューブの表面にある官能基（例えば、−ＣＯＯＨ）と、水素結合（分子間力結合）で強く結合しているためと考えられる。
【００４２】
本実施形態における銀ナノ粒子複合体は、銀ナノ粒子が、カーボンナノチューブの表面に分散された構造を有し、銀ナノ粒子は、水酸基を１以上有する芳香族カルボン酸もしくはその塩、または、水酸基を１以上有する芳香族カルボン酸エステルからなる膜で被覆された状態で、カーボンナノチューブの表面に結合している。
【００４３】
ここで、水酸基を１以上有する芳香族カルボン酸もしくはその塩、または、水酸基を１以上有する芳香族カルボン酸エステルは、硝酸銀の還元剤であり、銀ナノ粒子は、還元剤からなる膜を介して、カーボンナノチューブの表面に導入された官能基と結合している。
【００４４】
また、カーボンナノチューブの表面に導入された官能基は、少なくともカルボキシル基、アミノ基の何れか一つを含む。
【００４５】
本実施形態における銀ナノ粒子複合体は、分散性に優れているため、この銀ナノ粒子複合体を分散溶液に分散させて導電性インクを作製し、作製した導電性インクを用いて導電膜を形成することができる。
【００４６】
ここで、分散溶液として、イソプロピルアルコール、エタノール、１−プロパノール、２−プロパノール、ブタノール、またはその異性体等の低分子材料を用いることができる。なお、本実施形態における銀ナノ粒子複合体は、カーボンナノチューブに結合した銀ナノ粒子が、低分子の還元剤からなる膜で覆われているだけなので、上記の低分子材料からなる分散溶液に容易に溶けることができる。また、これらの分散溶液を用いて作製した導電性インクを、基板上に塗布して導電膜を形成する場合、導電性インクに含まれる分散溶液を焼成せずに、比較的低温で蒸発させることができる。
【００４７】
また、分散溶液として、ＰＭＡ（プロピレングリコールモノメチルエーテルアセテート）、ＮＭＰ（Ｎ-メチルピロリドン）、γブチロラクトン、ＰＧＭＥ（プロピレングリコールモノメチルエーテル）、トリエチレングリコールモノブチルーエーテル、ポリエチレングリコールモノブチルエーテル、またはその異性体等を用いてもよい。これらの分散溶液は、導電性インクをインクジェット方式で塗布するのに適した材料として用いることができる。なお、これらの分散溶液を用いて作製した導電性インクを、インクジェット方式で基板上に塗布して導電膜を形成する場合は、導電性インクに含まれる分散溶液を焼成して蒸発させる必要がある。焼成温度は、例えば、１００℃〜１５０℃の温度で行うことができる。
【００４８】
また、分散溶液として、アルコール類、エーテル類、エステル類、脂肪族炭化水素類を用いてもよい。アルコール類として、ヘキサノール、ヘプタノール、オクタノール、シク      ロヘキサノール、ベンジルアルコール、ターピネオール等を用いることができる。また、      エーテル類として、ジエチルエーテル、ジイソブチルエーテル、ジブチルエーテル、メチル−ｔ−ブチルエーテル、メチルシクロヘキシルエーテル、ジエチレングリコールジメチルエーテル、ジエチレングリコールジエチルエーテル、トリエチレングリコールジメチルエーテル、トリエチレングリコールジエチルエーテル、テトラヒドロフラン、テトラヒドロピラン、１，４−ジオキサン等を用いることができる。また、エステル類として、ギ酸メチル、ギ酸エチル、ギ酸ブチル、酢酸メチル、酢酸エチル、酢酸ブチル、プロピオン酸メチル、プロピオン酸エチル、プロピオン酸ブチル、γ−ブチロラクトン等を用いることができる。また、脂肪族炭化水素類として、ｎ−ペンタン、ｎ−ヘキサン、ｎ−ヘプタン、ｎ−オクタン、ｎ−ノナン、ｎ−デカン、ｎ−ウンデカン、ｎ−ドデカン、シクロヘキ      サン、デカリン等を用いることができる。これらの中でも、コストや安全性の観点から、ヘキサノール、ターピネオール、メチル−ｔ−ブチルエーテル、ジエチレングリコールジメチルエーテル、テトラヒドロフラン、ｎ−ヘキサン、及びγ−ブチロラクトンからなる群より選ばれる一種又は二種以上を用いることが好ましい。
【００４９】
本実施形態における導電膜の形成方法は、上記の銀ナノ粒子複合体を分散溶液に分散させた導電性インクを、基材上に塗布する工程と、基材上に塗布された導電性インクの分散溶液を蒸発させる工程とを含む。
【００５０】
本実施形態において、カーボンナノチューブに結合した銀ナノ粒子は、低分子の還元剤からなる膜で覆われているだけでなく、分散溶液が低分子の材料からなるため、基材上に塗布された導電性インクの分散溶液を、焼成せずに、室温または比較的低温（典型的には６０℃以下）で蒸発させることができる。そのため、高温での処理が不要となり、安定した導電膜を得ることができる。
【００５１】
導電性インクの塗布後の処理温度は、還元剤の中で、水酸基の位置によって変わるが、上述した没食子酸、没食子酸塩、没食子酸エステル、３，４−ジヒドロキシ安息香酸、３，４−ジヒドロキシ安息香酸塩、３，４−ジヒドロキシ安息香酸エステル、２，５−ジヒドロキシ安息香酸、２，５−ジヒドロキシ安息香酸塩、２，５−ジヒドロキシ安息香酸エステル、２，３−ジヒドロキシ安息香酸、２，３−ジヒドロキシ安息香酸塩、２，３−ジヒドロキシ安息香酸エステル等の還元剤を用いた場合には、室温で溶媒を飛ばすことができる。一方、３，５−ジヒドロキシ安息香酸塩、３，５−ジヒドロキシ安息香酸エステル等の還元剤を用いた場合には、１００℃以上の温度で処理する必要がある。
【００５２】
また、本実施形態により形成された導電膜は、カーボンナノチューブが３次元ネットワークを形成するため、柔軟性に優れるとともに、高い導電性を有する。そのため、ＰＥＴ（ポリエチレンテレフタレート）フィルム等のフレキシブル基板上に、本実施形態における導電膜を形成しても、導電膜が剥がれ落ちるのを防止することができる。
【００５３】
また、本実施形態における銀ナノ粒子複合体は、分散性に優れているため、過剰の分散剤を必要としない。そのため、銀ナノ粒子の含有量を調整することによって、透明性の導電膜を形成することができる。
【実施例】
【００５４】
以下、本発明の実施例を挙げて本発明の構成及び効果をさらに説明するが、本発明はこれら実施例に限定されるものではない。
【００５５】
（実施例１）
カーボンナノチューブを、硝酸水溶液中で熱還流処理して、官能基化されたカーボンナノチューブを作製した。作製したカーボンナノチューブ０．０２ｇを、蒸留水２０ｍｌに入れ、室温で１０分間攪拌した。この溶液に、硝酸銀０．５ｇを添加、攪拌した後、ジメチルアミノエタノール０．２６２ｇをさらに添加した。この溶液に、没食子酸一水和物０．２７６ｇを蒸留水３０ｍｌに溶解した溶液を、室温で３０分間滴下した。その後、さらに、１時間攪拌した。
【００５６】
上記の方法により得られた反応液を、５０００ｒｐｍ、１分間遠心分離した後、上澄み液を捨てた。得られた沈殿物を蒸留水に加えて、再度、５０００ｒｐｍ、２分間遠心分離した後、上澄み液を捨てる作業を２回繰り返した。最後に、得られた沈殿物を蒸留水に分散させることで、銀ナノ粒子複合体の水分散液を得た。なお、以上の工程は、すべて室温で実施した。
【００５７】
このようにして得られた銀ナノ粒子複合体の水分散液において、銀ナノ粒子複合体は、凝集しておらず、分散性に優れていることが確認できた。
【００５８】
（実施例２）
カーボンナノチューブとリシンとを水溶液中で混合することによって、官能基化されたカーボンナノチューブを作製した。作製したカーボンナノチューブ０．０４ｇを、蒸留水２０ｍｌに入れ、室温で１０分間攪拌した。この溶液に、硝酸銀０．５ｇを添加、攪拌した後、ジメチルアミノエタノール０．２６２ｇをさらに添加した。この溶液に、没食子酸一水和物０．２７６ｇを蒸留水３０ｍｌに溶解した溶液を、室温で３０分間滴下した。その後、さらに、１時間攪拌した。
【００５９】
上記の方法により得られた反応液を、５０００ｒｐｍ、１分間遠心分離した後、上澄み液を捨てた。得られた沈殿物を蒸留水に加えて、再度、５０００ｒｐｍ、２分間遠心分離した後、上澄み液を捨てる作業を２回繰り返した。最後に、得られた沈殿物を蒸留水に分散させることで、銀ナノ粒子複合体の水分散液を得た。なお、以上の工程は、すべて室温で実施した。
【００６０】
このようにして得られた銀ナノ粒子複合体の水分散液において、銀ナノ粒子複合体は、凝集しておらず、分散性に優れていることが確認できた。
【００６１】
上記の実施例１及び実施例２において、作製した銀ナノ粒子複合体の分散性が優れているのは、還元生成された銀ナノ粒子が、カーボンナノチューブの表面に導入された官能基に結合することによって、カーボンナノチューブが分散剤として機能しているためと考えられる。加えて、銀ナノ粒子が、カーボンナノチューブの表面に分散して結合することによって、カーボンナノチューブの表面同士の接触が、銀ナノ粒子によって妨げられるため、カーボンナノチューブ自身の分散性もよいためと考えられる。
【００６２】
図２は、実施例１及び実施例２で得られた銀ナノ粒子複合体の試料をＸＰＳ（Ｘ線光電子分光）で分析した結果を示した分光スペクトルである。矢印Ａで示した分光スペクトルが実施例１の試料、矢印Ｂで示した分光スペクトルが実施例２の試料の結果を示している。なお、比較として、実施例１及び実施例２で用いたカーボンナノチューブ（官能基化されていない）の試料の結果を、矢印Ｃで示した分光スペクトルで示す。
【００６３】
図２に示すように、実施例１及び実施例２の試料において、銀（Ａｇ）、炭素（Ｃ）、及び酸素（Ｏ）のピークが観察された。
【００６４】
また、表１は、ＥＤＸ（エネルギー分散型Ｘ線分析装置）で、実施例１及び実施例２の試料の元素分析をした結果を示した表である。
【００６５】
【表１】
2019142748.tif 000004
【００６６】
表１に示すように、実施例１及び実施例２の試料において、Ａｇ、Ｃ、Ｏ以外の元素は観察されなかった。このことから、実施例１及び実施例２で得られた銀ナノ粒子複合体は、不純物が残っていないことが分かる。
【００６７】
以上、本発明を好適な実施形態により説明してきたが、こうした記述は限定事項ではなく、もちろん、種々の改変が可能である。例えば、上記の実施形態において、還元剤として、水酸基を１以上有する芳香族カルボン酸等の材料を用いたが、水酸基とカルボキシル基をもつ還元剤として、クエン酸塩（例えば、クエン酸ナトリム、クエン酸リチウム等）を用いてもよい。
【００６８】
また、上記の実施形態において、還元剤によって還元された銀ナノ粒子は、還元剤からなる膜で被覆された状態になっていると説明したが、必ずしも銀ナノ粒子の表面全体が還元剤からなる膜で被覆されていなくてもよい。
【００６９】
また、上記実施形態において、銀ナノ粒子を被覆している膜（還元剤で構成）の表面にある官能基（−ＯＨ、−ＣＯＯＨ）が、カーボンナノチューブの表面にある官能基（例えば、−ＣＯＯＨ）と、水素結合（分子間力結合）していると説明したが、部分的に共有結合していてもよい。
【図１】
2019142748.tif 000005
【図２】
2019142748.tif 000006